СПОСОБ ПРОИЗВОДСТВА ЖЕСТКИХ И ПОЛУЖЕСТКИХ ПЕН С НИЗКИМИ КОЛИЧЕСТВАМИ ДИИЗОЦИАНАТА С ПРИМЕНЕНИЕМ ПОЛИМЕРНЫХ ПОЛИОЛОВ, ХАРАКТЕРИЗУЮЩИХСЯ ВЫСОКИМ СОДЕРЖАНИЕМ ТВЕРДЫХ ВЕЩЕСТВ И ВЫСОКИМ ГИДРОКСИЛЬНЫМ ЧИСЛОМ, И ПОЛУЧАЕМЫЕ ПЕНЫ

1. Жесткая или полужесткая полиуретановая пена, содержащая продукт реакции:
(А) менее 75 частей по массе относительно 100 частей по массе компонента (Б), по меньшей мере, одного полиизоцианата;
с
(Б) реакционноспособным по отношению к изоцианату компонентом, имеющим содержание твердых веществ, по меньшей мере, 40% по массе, полное гидроксильное число жидкой, без твердых частиц части, по меньшей мере, 160, и содержащим:
(1) по меньшей мере, 50% по массе полимерного полиола, имеющего содержание твердых веществ, по меньшей мере, 30% по массе, в котором основной полиол полимерного полиола имеет гидроксильное число, по меньшей мере, 70 и функциональность от 2 до 8,
и
(2) не более 50% по массе одного или более второго (-ых) полиола (-ов), причем указанный второй полиол отличается от полимерного полиола (1),
причем сумма в % по массе полиолов (1) и (2) составляет всего 100% по массе компонента (Б);
в присутствии
(В) по меньшей мере, одного пенообразователя;
(Г) по меньшей мере, одного поверхностно-активного вещества;
и
(Д) по меньшей мере, одного катализатора.
2. Полиуретановая пена по п.1, где указанный полиизоцианат (А) содержит более 50% по массе толуолдиизоцианата.
3. Пена по п.1, где указанный полиизоцианат (А) содержит 100% по массе толуолдмизоцианата.
4. Полиуретановая пена по п.1, где указанный полиизоцианат (А) присутствует в количестве менее 65 частей по массе относительно 100 частей по массе компонента (Б).
5. Полиуретановая пена по п.1, где указанный реакционноспособный по отношению к изоцианату компонент (Б) имеет содержание твердых веществ, по меньшей мере, 45% по массе, полное гидроксильное число жидкой, без твердых частиц части, по меньшей мере, 180 и имеет функциональность от около 2 до около 8.
6. Полиуретановая пена по п.1, где (Б) (2) указанный один или более второй(-ых) полиол(-ов) характеризуется(-ются) гидроксильным числом от 10 до 2000 и имеет(-ют) функциональность, по меньшей мере, 2.
7. Полиуретановая пена по п.1, где указанный реакционноспособный по отношению к изоцианату компонент (Б) содержит:
(1) по меньшей мере, 70% по массе полимерного полиола, имеющего содержание твердых веществ, по меньшей мере, 40% по массе, и в котором основной полиол полимерного полиола имеет гидроксильное число от 70 до 600 и функциональность от 2 до 6;
и
(2) не более 30% по массе одного или более второго(-ых) полиола(-ов), причем второй полиол имеет гидроксильное число от 15 до 1500 и функциональность от 2 до 6.
8. Полиуретановая пена по п.1, где указанный реакционноспособный по отношению к изоцианату компонент (Б) содержит:
(1) по меньшей мере, 80% по массе полимерного полиола, имеющего содержание твердых веществ, по меньшей мере, 50% по массе, и в котором основной полиол полимерного полиола имеет гидроксильное число от 100 до 600 и функциональность от 2 до 4;
и
(2) не более 20% по массе одного или более второго(-ых) полиола(-ов), причем второй полиол имеет гидроксильное число от 20 до 1000 и функциональность от 2 до 4.
9. Полиуретановая пена по п.1, где (Б) (2) содержит полимерный полиол, имеющий содержание твердых веществ не более чем около 80% по массе, и в котором основной полиол имеет гидроксильное число от около 10 до менее 70 и функциональность, по меньшей мере, два.
10. Полиуретановая пена по п.1, в которой (Б) (2) выбран из группы, состоящей из простых полиэфирполиолов, удлинителей цепи и сшивающих агентов.
11. Полиуретановая пена по п.1, где указанный пенообразователь (В) присутствует в количестве от 0,5 до 10 частей по массе относительно 100 частей по массе компонента (Б), реакционноспособного по отношению к изоцианату компонента.
12. Полиуретановая пена по п.1, где основной полиол полимерного полиола, используемого в качестве (Б) (1), имеет функциональность > 2,2.
13. Полиуретановая пена по п.1, в которой плотность составляет более 0,7 фунтов на кубический фут.
14. Полиуретановая пена по п.1, в которой приведенная ДСД 50% составляет более 7,0 фунтов на квадратный дюйм.
15. Полиуретановая пена по п.1, в которой пена является свободно растущей пеной.
16. Полиуретановая пена по п.1, в которой пена является литой пеной.
17. Способ производства жесткой или полужесткой полиуретановой пены, содержащий взаимодействие
(А) менее 75 частей по массе относительно 100 частей по массе компонента (Б), по меньшей мере, одного полиизоцианата;
(Б) реакционноспособного по отношению к изоцианату компонента, имеющего содержание твердых веществ, по меньшей мере, 40% по массе, полное гидроксильное число жидкой, без твердых частиц части, по меньшей мере, 160, и содержащего:
(1) по меньшей мере, 50% по массе полимерного полиола, имеющего содержание твердых веществ, по меньшей мере, 30% по массе, в котором основной полиол полимерного полиола имеет гидроксильное число, по меньшей мере, 70 и функциональность от 2 до 8,
и
(2) не более 50% по массе одного или более второго(-ых) полиола(-ов), причем указанный второй полиол отличается от полимерного полиола (1),
причем сумма в % по массе полиолов (1) и (2) составляет всего 100% по массе (Б);
в присутствии
(В) по меньшей мере, одного пенообразователя;
(Г) по меньшей мере, одного поверхностно-активного вещества;
и
(Д) по меньшей мере, одного катализатора.
18. Способ по п.17, где указанный полиизоцианат (А) содержит более 50% по массе толуолдиизоцианата.
19. Способ по п.17, где указанный полиизоцианат (А) содержит 100% по массе толуолдиизоцианата.
20. Способ по п.17, где указанный полиизоцианат (А) присутствует в количестве менее 65 частей по массе относительно 100 частей по массе компонента (Б).
21. Способ по п.17, где указанный реакционноспособный по отношению к изоцианату компонент (Б) имеет содержание твердых веществ, по меньшей мере, 45% по массе, полное гидроксильное число жидкой, без твердых частиц части, по меньшей мере, 180 и имеет функциональность от около 2 до около 8.
22. Способ по п.17, где (Б) (2) указанный один или несколько второй(-ых) полиол(-ов) характеризуется(-ются) гидроксильным числом от 10 до 2000 и имеет(-ют) функциональность, по меньшей мере, 2.
23. Способ по п.17, где указанный реакционноспособный по отношению к изоцианату компонент (Б) содержит:
(1) по меньшей мере, 70% по массе полимерного полиола, имеющего содержание твердых веществ, по меньшей мере, 40% по массе, и в котором основной полиол полимерного полиола имеет гидроксильное число от 70 до 600 и функциональность от 2 до 6;
и
(2) не более 30% по массе одного или более второго(-ых) полиола(-ов), причем второй полиол имеет гидроксильное число от 15 до 1500 и функциональность от 2 до 6.
24. Способ по п.17, где указанный реакционноспособный по отношению к изоцианату компонент (Б) содержит:
(1) по меньшей мере, 80% по массе полимерного полиола, имеющего содержание твердых веществ, по меньшей мере, 50% по массе, и в котором основной полиол полимерного полиола имеет гидроксильное число от 100 до 600 и функциональность от 2 до 4;
и
(2) не более 20% по массе одного или более второго(-ых) полиола(-ов), причем второй полиол имеет гидроксильное число от 20 до 1000 и функциональность от 2 до 4.
25. Способ по п.17, где (Б) (2) содержит полимерный полиол, имеющий содержание твердых веществ не более чем около 80% по массе, и в котором основной полиол имеет гидроксильное число от около 10 до менее 70 и функциональность, по меньшей мере, два.
26. Способ по п.17, в котором (Б) (2) выбран из группы, состоящей из простых полиэфирполиолов, удлинителей цепи и сшивающих агентов.
27. Способ по п.17, где указанный пенообразователь (В) присутствует в количестве от 0,5 до 10 частей по массе относительно 100 частей по массе компонента (Б), реакционноспособного по отношению к изоцианату компонента.
28. Способ по п.17, в котором основной полиол полимерного полиола (Б) (1) имеет функциональность > 2,2.
29. Способ по п.17, в котором готовая полиуретановая пена имеет плотность более 0,7 фунтов на кубический фут.
30. Способ по п.17, в котором готовая полиуретановая пена имеет приведенный ДСД 50% более 7,0 фунтов на квадратный дюйм.
31. Способ по п.17, в котором компоненты от (А) до (Д) вступают в реакцию в одностадийном процессе.
32. Способ по п.17, дополнительно содержащий стадии:
(II) нанесения реакционной смеси из (I) на подходящий субстрат,
и
(III) позволения реакционной смеси расти свободно или расти до контролируемой высоты, чтобы сформировать свободно растущую пену.
33. Способ по п.17, дополнительно содержащий стадии:
(II) внесения реакционной смеси из (I) в форму для заполнения полости формы,
и
(III) позволения реакционной смеси полностью прореагировать, чтобы сформировать литую пену.